СПОСОБ ИЗГОТОВЛЕНИЯ ГЛАЗУРОВАННОГО ПЕНОСТЕКЛА
METHOD FOR MANUFACTURING OF GLASED GLASS FOAM

Изобретение относится к области технологии силикатов и касается производства пеностекла.
Известен способ, включающий подготовку и измельчение стекла и газообразователя, их смешивание и приготовление пеностекольной шихты, укладку ее в формы, вспенивание, отжиг, нанесение слоя глазури с последующим его оплавлением [1].
Задачей изобретения является упрощение получения глазурованного пеностекла, экономия энергетических ресурсов.
Технический результат достигается тем, что в способе изготовления глазурованного пеностекла, включающем подготовку и измельчение стекла и газообразователя, их смешивание и приготовление пеностекольной шихты, укладку ее в формы, вспенивание, отжиг, нанесение слоя глазури с последующим его оплавлением, пеностекольную шихту укладывают на слой глазури, причем используют глазурь, температурный интервал оплавления которой соответствует температурному интервалу вспенивания пеностекольной шихты.
Изготовление пеностекла поясняется следующим примером.
Подготавливают сырьевые компоненты в следующих количествах, мас.%: бой листового стекла 99,0; газообразователь (мел) 1,0. Компоненты измельчают, просеивают через сито 008, смешивают и готовят пеностекольную шихту. Подготавливают легкоплавкую боросиликатную цветную глазурь (порошкообразную с влажностью 0-5%) с температурным интервалом оплавления 810-830°С.
В стальные формы, предварительно смазанные внутри, например, пастой на основе каолина, укладывают слой глазури толщиной 0,5-5 мм. На слой глазури укладывают пеностекольную шихту. Формы помещают в электропечь, где проводят вспенивание при температуре 810-830°С. При этом слой глазури оплавляется и прочно соединяется с вспенивающейся шихтой. Полученный материал подвергают механической обработке, например распиливают на плиты. Для исключения повреждения глазурного покрытия слой глазури перед распилом надрезают. Отжиг изделий проводят при температуре 480-530°С.
Предложенный способ не сложен, позволяет экономить энергетические ресурсы.
Источник информации
1. М.Н.Степанова. Разработка состава и технологии теплоизоляционного композита на основе пеностекла с защитно-декоративным покрытием. Автореферат канд. дисс. - Белгород, БГТУ, 2009.